無機粉末、ポリビニルアセタール樹脂及び有機溶剤を含有するスラリー組成物の製造方法であって、無機粉末、ポリビニルアセタール樹脂A及び無機分散用有機溶剤を添加、混合して無機分散液を作製する工程、ポリビニルアセタール樹脂B及び樹脂溶液用有機溶剤を添加、混合して樹脂溶液を作製する工程、及び、前記無機分散液に樹脂溶液を添加する工程を有し、前記ポリビニルアセタール樹脂Aは、重合度が20~600、水酸基量が18~27モルであり、前記ポリビニルアセタール樹脂Bは、重合度が800~4200、水酸基量が28~42モルであり、かつ、前記無機分散液を作製する工程において、前記ポリビニルアセタール樹脂Aを無機粉末100重量部に対して0.1~20重量部添加することを特徴とするスラリー組成物の製造方法。ポリビニルアセタール樹脂Aは、アニオン性基を有することを特徴とする請求項1記載のスラリー組成物の製造方法。無機分散用有機溶剤及び樹脂溶液用有機溶剤は、エタノール及びトルエンからなる混合溶媒であることを特徴とする請求項1又は2記載のスラリー組成物の製造方法。請求項1、2又は3記載のスラリー組成物の製造方法を用いて製造されることを特徴とするスラリー組成物。本発明は上記現状に鑑み、簡便な工程で優れた分散性を実現でき、かつ、グリーンシートをスラリー組成物として再利用する際に、極めて少ないエネルギーで再分散させることが可能なスラリー組成物の製造方法を提供することを目的とする。また、該スラリー組成物の製造方法を用いて製造したスラリー組成物を提供することを目的とする。本発明は、無機粉末、ポリビニルアセタール樹脂及び有機溶剤を含有するスラリー組成物の製造方法であって、無機粉末、ポリビニルアセタール樹脂A及び無機分散用有機溶剤を添加、混合して無機分散液を作製する工程、ポリビニルアセタール樹脂B及び樹脂溶液用有機溶剤を添加、混合して樹脂溶液を作製する工程、及び、前記無機分散液に樹脂溶液を添加する工程を有し、前記ポリビニルアセタール樹脂Aは、重合度が20~600、水酸基量が18~27モルであり、前記ポリビニルアセタール樹脂Bは、重合度が800~4200、水酸基量が28~42モルであり、かつ、前記無機分散液を作製する工程において、前記ポリビニルアセタール樹脂Aを無機粉末100重量部に対して0.1~20重量部添加するスラリー組成物の製造方法である。以下、本発明につき詳細に説明する。本発明者らは、鋭意検討の結果、一方で無機粉末、無機分散用有機溶剤、分散剤等からなる無機分散液を調製し、他方でバインダー樹脂を溶解させた樹脂溶液を調製した後、無機分散液と樹脂溶液とを混合するスラリー組成物の製造方法において、分散剤にポリビニルアセタール樹脂を用い、ポリビニルアセタール樹脂の重合度、水酸基量及び添加量を所定の範囲に調整することによって、無機粉末の分散性を大幅に改善することができ、かつ、グリーンシートをスラリー組成物として再利用する際に、極めて少ないエネルギーで再分散させることが可能となることを見出し、本発明を完成させるに至った。本発明では、無機粉末、ポリビニルアセタール樹脂A及び無機分散用有機溶剤を添加、混合して無機分散液を作製する工程、ポリビニルアセタール樹脂B及び樹脂溶液用有機溶剤を添加、混合して樹脂溶液を作製する工程、及び、前記無機分散液に樹脂溶液を添加する工程を有する。本発明では、上記無機分散液を作製する工程において、ポリビニルアセタール樹脂Aを分散剤として用いる。このように無機分散液を作製する工程において、ポリビニルアセタール樹脂Aを分散剤として用いることで、ポリビニルアセタール樹脂Aが無機粉末の表面に付着し、その結果、無機粉末の分散性を高めることができる。その後、無機分散液に、ポリビニルアセタール樹脂Bを含有する樹脂溶液を添加しても、先に付着したポリビニルアセタール樹脂Aの立体障害により、ポリビニルアセタール樹脂Bは無機粉末に吸着しないことから、無機粉末の分散性を損なうことなく、例えば、グリーンシートにした場合等において得られるシートの強度を高くすることができる。従って、ポリビニルアセタール樹脂Aの優れた分散性を阻害することなく、ポリビニルアセタール樹脂Bが有する高強度も発現されることから、無機粉末の優れた分散性と、高い強度を有する膜状体が得られるという効果を兼ね備えたスラリー組成物を作製することができる。これに対して、ポリビニルアセタール樹脂Aと、ポリビニルアセタール樹脂Bとを同時に添加した場合は、ポリビニルアセタール樹脂Bが無機粉末の表面に付着し、その結果、無機粉末の凝集が起こるため、無機粉末の分散性が大幅に低下する。上記無機分散液を作製する工程では、予めポリビニルアセタール樹脂Aを無機分散用有機溶剤に混合し溶解させてから、無機粉末を添加することが好ましい。本発明では、無機分散液を作製する工程において、分散剤としてポリビニルアセタール樹脂Aを用いる。本発明では、分散剤としてバインダー樹脂と同種のポリビニルアセタール樹脂Aを用いることで、従来のように分散剤添加による悪影響を考慮する必要がない。なお、本明細書において、ポリビニルアセタール樹脂Aと、後述するポリビニルアセタール樹脂Bとを特に区別する必要がない場合は、単にポリビニルアセタール樹脂ともいう。上記ポリビニルアセタール樹脂Aの重合度の下限が20、上限は600である。上記重合度が20未満であると、工業的に入手が難しくなり、実用的ではない。上記重合度が600を超えると、凝集力が高くなりすぎて充分な分散性を発現することが困難となる。上記重合度の好ましい下限は100、好ましい上限は500である。上記ポリビニルアセタール樹脂Aの水酸基量の下限は18モル、上限は27モルである。上記水酸基量が18モル未満であると、無機粉末の表面に上記ポリビニルアセタール樹脂Aが付着しにくくなり、分散性の向上に寄与しなくなり、27モルを超えると、ポリビニルアセタール樹脂Bとの相互作用が強くなりすぎ、グリーンシートをスラリー組成物として再利用する際に、効果的に再分散ができない。上記水酸基量の好ましい下限は20モルであり、好ましい上限は26モルである。また、上記水酸基量のより好ましい下限は22モルであり、より好ましい上限は25モルである。上記ポリビニルアセタール樹脂Aは、アニオン性基を有することが好ましい。上記アニオン性基を有することで、ポリビニルアセタール樹脂Aが無機粉末の表面に付着しやすくなり、無機粉末の分散性を高めることができる。上記アニオン性基としては、アニオン性の変性基であれば特に限定されず、例えば、カルボキシル基、スルホン酸基、リン酸基等が挙げられる。上記アニオン性基の変性度の好ましい下限は0.1モル、好ましい上限は2モルである。上記アニオン性基の変性度が0.1モル未満であると、無機粉末の表面に上記ポリビニルアセタール樹脂Aが付着しにくくなり、分散性の向上に寄与しないことがあり、2モルを超えると、上記ポリビニルアセタール樹脂A同士に引力相互作用が働き、無機粉末の表面に付着しにくくなることがある。上記変性度のより好ましい下限は0.2モルであり、より好ましい上限は1モルである。なお、上記変性度は、変性ポリビニルアセタール樹脂をDMSO-d6に溶解させて、13C―NMRスペクトルを測定し、カルボキシ基が結合しているメチン基に由来するピーク面積と、アセタール化された部分のメチン基に由来するピーク面積とにより算出することができる。上記ポリビニルアセタール樹脂Aは、アセトアルデヒドでアセタール化された部分とブチルアルデヒドでアセタール化された部分との割合が20/80~70/30であることが好ましい。上記アセトアルデヒドでアセタール化された部分は、アルデヒドに起因する炭化水素基の長さが短くなり、立体障害が低下するため、水酸基が無機粉末に吸着しやすくなる。そのため、アセトアルデヒドでアセタール化された部分を20/80以上とすることで、無機粉末の分散性が向上する。逆にアセトアルデヒドでアセタール化された部分が多くなりすぎると、無機分散用有機溶剤への溶解性が低下したり、成形、乾燥後のシートが硬くなりすぎてクラックが入りやすくなったりするため、70/30以下であることが好ましい。更に好ましくは、アセトアルデヒドでアセタール化された部分とブチルアルデヒドでアセタール化された部分の割合が30/70~60/40である。上記無機粉末としては特に限定されず、例えば、金属粉体、導電粉末、セラミック粉末、ガラス粉末等が挙げられる。上記無機粉末として導電粉末を用いる場合、導電ペーストとして使用することができる。上記導電粉末としては充分な導電性を示すものであれば特に限定されず、例えば、ニッケル、パラジウム、白金、金、銀、銅、これらの合金等からなる粉末が挙げられる。これらの導電粉末は、単独で用いてもよく、2種以上を併用してもよい。上記無機粉末としてセラミック粉末を用いる場合、セラミックペーストとして使用することができる。上記セラミック粉末としては特に限定されず、例えば、アルミナ、ジルコニア、ケイ酸アルミニウム、酸化チタン、酸化亜鉛、チタン酸バリウム、マグネシア、サイアロン、スピネムルライト、炭化ケイ素、窒化ケイ素、窒化アルミニウム等からなる粉末が挙げられる。なかでも、用いるセラミックグリーンシートに含有されるセラミック粉末と同一の成分からなることが好ましい。これらのセラミック粉末は単独で用いてもよく、2種以上を併用してもよい。上記無機粉末としてガラス粉末を用いる場合、ガラスペーストとして使用することができる。上記ガラス粉末としては特に限定されず、例えば、酸化鉛-酸化ホウ素-酸化ケイ素-酸化カルシウム系ガラス、酸化亜鉛-酸化ホウ素-酸化ケイ素系ガラス、酸化鉛-酸化亜鉛-酸化ホウ素-酸化ケイ素系ガラス等が挙げられる。これらのガラス粉末は単独で用いてもよく、2種以上を併用してもよい。また、本発明の目的を損なわない範囲で、酸化アルミニウム等を併用してもよい。上記無機粉末として磁性粉末を用いる場合、磁性材料ペーストとして使用することができる。上記磁性粉末としては特に限定されず、例えば、マンガン亜鉛フェライト、ニッケル亜鉛フェライト、銅亜鉛フェライト、バリウムフェライト、ストロンチウムフェライト等のフェライト類、酸化クロム等の金属酸化物、コバルト等の金属磁性体、アモルファス磁性体等が挙げられる。これらの磁性粉末は単独で用いてもよく、2種以上を併用してもよい。上記無機分散液を作製する工程における上記ポリビニルアセタール樹脂Aの添加量の下限は無機粉末100重量部に対して0.1重量部、上限は20重量部である。上記ポリビニルアセタール樹脂Aの添加量が0.1重量部未満であると、例えば、無機粉末の分散性が不充分となることがあり、20重量部を超えると、粘度が高くなりすぎて、取扱性が悪くなることがある。上記添加量の好ましい下限は0.6重量部であり、好ましい上限は15重量部である。さらに上記添加量のより好ましい下限は1重量部であり、より好ましい上限は10重量部である。特に、上記添加量を0.6重量部以上とすることで、ポリビニルアセタール樹脂を充分に無機粉末の表面に吸着させることができるため、セラミックスラリー中の無機粉末をより微細に分散させることが可能となる。本発明では、次いで、ポリビニルアセタール樹脂B及び樹脂溶液用有機溶剤を添加、混合して樹脂溶液を作製する工程を行う。本発明では、このように樹脂溶液を作製して、後工程において上記樹脂溶液を無機分散液に添加する工程を行うことで、無機粉末の凝集を防止して、無機粉末をより微細に分散させることが可能となる。これに対して、ポリビニルアセタール樹脂Bを樹脂溶液用有機溶剤に溶解しない場合、即ち、上記樹脂溶液を作製しない場合は、上記ポリビニルアセタール樹脂Bが、かさ高くなり、複数の無機粉末を取り込みやすくなるため、無機粉末の凝集を招くこととなる。上記ポリビニルアセタール樹脂Bの重合度の下限は800、上限は4200である。上記重合度が800未満であると、グリーンシートに用いた場合にシート強度が不充分となり、上記重合度が4200を超えると、スラリー組成物の粘度が高くなりすぎて塗工が困難となる。上記重合度の好ましい下限は1200、好ましい上限は3500である。上記ポリビニルアセタール樹脂Bの水酸基量の下限は28モル、上限は42モルである。上記水酸基量が28モル未満であると、該ポリビニルアセタール樹脂を含有するスラリーを用いてグリーンシートを作製する場合に、シート強度が不充分となり、42モルを超えると、無機粉末粒子の凝集を招く。上記水酸基量の好ましい下限は29モル、好ましい上限は38モルであり、より好ましい下限は30モル、より好ましい上限は36モルである。上記樹脂溶液を作製する工程における上記ポリビニルアセタール樹脂Bの添加量の好ましい下限は無機粉末100重量部に対して5重量部、好ましい上限は20重量部である。上記ポリビニルアセタール樹脂Bの添加量が5重量部未満であると、例えば、無機粉末の分散性が不充分となったり、乾燥後の塗膜の強度、柔軟性及び接着性等が不充分となることがあり、20重量部を超えると、粘度が高くなりすぎたり、塗工性が低下したりして、取扱性が悪くなることがある。特に強度の求められる薄層のセラミックグリーンシートにおいては、重合度の低いポリビニルアセタール樹脂Aに対して、重合度の高いポリビニルアセタール樹脂Bを含有することで、充分な分散性とシート強度を有するセラミックグリーンシートを作製することができる。上記ポリビニルアセタール樹脂は、ポリビニルアルコールをアルデヒドでアセタール化してなるものである。上記ポリビニルアルコールは、例えば、ビニルエステルとエチレンの共重合体をケン化することにより得ることができる。上記ビニルエステルとしては、例えば、蟻酸ビニル、酢酸ビニル、プロピオン酸ビニル、ピバリン酸ビニル等が挙げられる。なかでも、経済性の観点から酢酸ビニルが好適である。上記ポリビニルアルコールは、本発明の効果を損なわない範囲で、エチレン性不飽和単量体を共重合したものであってもよい。上記エチレン性不飽和単量体としては特に限定されず、例えば、アクリル酸、メタクリル酸、無水フタル酸、無水マレイン酸、無水イタコン酸、アクリロニトリルメタクリロニトリル、アクリルアミド、メタクリルアミド、トリメチル-3-アクリルアミド-3-ジメチルプロピル-アンモニウムクロリド、アクリルアミド-2-メチルプロパンスルホン酸、及びそのナトリウム塩、エチルビニルエーテル、ブチルビニルエーテル、N-ビニルピロリドン、塩化ビニル、臭化ビニル、フッ化ビニル、塩化ビニリデン、フッ化ビニリデン、テトラフルオロエチレン、ビニルスルホン酸ナトリウム、アリルスルホン酸ナトリウム等が挙げられる。また、チオール酢酸、メルカプトプロピオン酸等のチオール化合物の存在下で、酢酸ビニル等のビニルエステル系単量体とエチレンを共重合し、それをケン化することによって得られる末端変性ポリビニルアルコールも用いることができる。上記ポリビニルアルコールは、上記ビニルエステルとα-オレフィンとを共重合した共重合体をケン化したものであってもよい。また、更に上記エチレン性不飽和単量体を共重合させ、エチレン性不飽和単量体に由来する成分を含有するポリビニルアルコールとしてもよい。また、チオール酢酸、メルカプトプロピオン酸等のチオール化合物の存在下で、酢酸ビニル等のビニルエステル系単量体とα-オレフィンを共重合し、それをケン化することによって得られる末端ポリビニルアルコールも用いることができる。上記α-オレフィンとしては特に限定されず、例えば、メチレン、エチレン、プロピレン、イソプロピレン、ブチレン、イソブチレン、ペンチレン、へキシレン、シクロヘキシレン、シクロヘキシルエチレン、シクロヘキシルプロピレン等が挙げられる。上記ポリビニルアセタール樹脂は、アセタール化度が40~80モルであることが好ましい。上記アセタール化度が40モル未満であると、有機溶剤への溶解性が低下するためスラリー組成物への使用が困難となる。上記アセタール化度が80モルを超えると、ポリビニルアセタール樹脂を工業上製造することが困難となる。好ましくは50~80モルである。なお、本明細書において、アセタール化度とは、ポリビニルアルコールの水酸基数のうち、ブチルアルデヒドでアセタール化された水酸基数の割合のことであり、アセタール化度の計算方法としては、ポリビニルアセタール樹脂のアセタール基が2個の水酸基からアセタール化されて形成されていることから、アセタール化された2個の水酸基を数える方法を採用してアセタール化度のモルを算出する。本発明では、次いで、上記無機分散液に樹脂溶液を添加する工程を行う。これにより、スラリー組成物が得られる。なお、本発明のスラリー組成物の製造方法では、本発明の効果を損なわない範囲で、上記ポリビニルアセタール樹脂以外のポリビニルアセタール樹脂や、アクリル樹脂、エチルセルロース等の他の樹脂を含有していてもよい。しかし、このような場合、全バインダー樹脂に対する上記ポリビニルアセタール樹脂の含有量が50重量以上である必要がある。上記無機分散用有機溶剤及び樹脂溶液用有機溶剤としては特に限定されず、一般的にスラリー組成物に用いられる有機溶剤を使用することができるが、例えば、アセトン、メチルエチルケトン、ジプロピルケトン、ジイソブチルケトン等のケトン類、メタノール、エタノール、イソプロパノール、ブタノール等のアルコール類、トルエン、キシレン等の芳香族炭化水素類、プロピオン酸メチル、プロピオン酸エチル、プロピオン酸ブチル、ブタン酸メチル、ブタン酸エチル、ブタン酸ブチル、ペンタン酸メチル、ペンタン酸エチル、ペンタン酸ブチル、ヘキサン酸メチル、ヘキサン酸エチル、ヘキサン酸ブチル、酢酸2-エチルヘキシル、酪酸2-エチルヘキシル等のエステル類、テルピネオール、ジヒドロテルピネオール、テルピネオールアセテート、ジヒドロテルピネオールアセテート等のテルピネオール及びその誘導体等が挙げられる。これらの有機溶剤は単独で用いられてもよく、2種以上が併用されてもよい。上記無機分散用有機溶剤及び樹脂溶液用有機溶剤としては、特にエタノール及びトルエンからなる混合溶媒を用いることが好ましい。上記混合溶媒を用いることによって、スラリー組成物の分散性を大幅に向上させることができる。これは、エタノールがポリビニルアセタール樹脂Bの凝集防止に寄与するのに対して、トルエンがポリビニルアセタール樹脂Aの無機粉末表面への付着に寄与し、これらの相乗効果によってスラリー組成物の分散性が大幅に向上するためであると考えられる。上記混合溶媒を用いる場合における上記エタノールとトルエンとの混合比については、5:5~2:8とすることが好ましい。上記範囲内とすることで、スラリー組成物の分散性が大幅に向上させることが可能となる。上記無機分散液を作製する工程における上記無機分散用有機溶剤の添加量の好ましい下限は無機粉末100重量部に対して20重量部、好ましい上限は60重量部である。上記無機分散用有機溶剤の添加量が20重量部未満であると、分散液の粘度が高くなり、無機粉末の動きが制限され充分な分散性が得られないことがあり、60重量部を超えると、分散液の無機粉末濃度が低くなり、無機粉末同士の衝突回数が減るため充分な分散性が得られないことがある。また、上記樹脂溶液を作製する工程における上記樹脂溶液用有機溶剤の添加量の好ましい下限は無機粉末100重量部に対して70重量部、好ましい上限は130重量部である。上記樹脂溶液用有機溶剤の添加量が70重量部未満であると、所望の粘度に調整することが困難となり、塗工性が低下することがあり、130重量部を超えると、無機粉末濃度が低くなり、乾燥後のグリーンシートが一様にならないことがある。より好ましい下限は90重量部、より好ましい上限は110重量部である。本発明のスラリー組成物の製造方法では、本発明の効果を損なわない範囲で、適宜、可塑剤、潤滑剤、帯電防止剤等を添加してもよい。本発明のスラリー組成物の製造方法を用いることにより、極めて高い分散性を実現でき、かつ、得られる膜状体が高い強度を有するスラリー組成物を製造することができる。このようなスラリー組成物もまた、本発明の1つである。本発明では、簡便な工程で優れた分散性を実現できるスラリー組成物の製造方法を提供することができる。また、該スラリー組成物の製造方法を用いて製造したスラリー組成物を提供することができる。以下に実施例を挙げて本発明を更に詳しく説明するが、本発明はこれらの実施例のみに限定されるものではない。ポリビニルアセタール樹脂A[A1~A10]の合成重合度320、ケン化度99モルのポリビニルアルコール350重量部を純水3000重量部に加え、90°Cの温度で約2時間攪拌し溶解させた。この溶液を40°Cに冷却し、これに濃度35重量の塩酸450重量部とn-ブチルアルデヒド230重量部とを添加し、液温を1°Cに下げてこの温度を保持してアセタール化反応を行い、反応生成物を析出させた。その後、液温を30°C、3時間保持して反応を完了させ、常法により中和、水洗及び乾燥を経て、ポリビニルアセタール樹脂A1の白色粉末を得た。得られたポリビニルアセタール樹脂をDMSO-d6ジメチルスルホキサイドに溶解し、13C-NMR核磁気共鳴スペクトルを用いてブチラール化度、水酸基量及びアセチル基量を測定したところ、ブチラール化度は75モル、水酸基量は24モル、アセチル基量は1モルであった。なお、得られたポリビニルアセタール樹脂の水分量をケット水分測定器研精工業社製、MX-50により測定したところ、1重量であった。また、表1に示す条件とした以外は、ポリビニルアセタール樹脂A1と同様にして、ポリビニルアセタール樹脂A2~A10を合成した。ポリビニルアセタール樹脂B[B1~B10]の合成重合度1700、ケン化度99モルのポリビニルアルコール280重量部を純水3000重量部に加え、90°Cの温度で約2時間攪拌し溶解させた。この溶液を40°Cに冷却し、これに濃度35重量の塩酸200重量部とn-ブチルアルデヒド155重量部とを添加し、液温を10°Cに下げてこの温度を保持してアセタール化反応を行い、反応生成物を析出させた。その後、液温を40°C、3時間保持して反応を完了させ、常法により中和、水洗及び乾燥を経て、ポリビニルアセタール樹脂B1の白色粉末を得た。得られたポリビニルアセタール樹脂をDMSO-d6ジメチルスルホキシドに溶解し、13C-NMR核磁気共鳴スペクトルを用いてブチラール化度、水酸基量及びアセチル基量を測定したところ、ブチラール化度は66モル、水酸基量は33モル、アセチル基量は1モルであった。また、表2に示す条件とした以外は、ポリビニルアセタール樹脂B1と同様にして、ポリビニルアセタール樹脂B2~B10を合成した。実施例1無機分散液の作製得られたポリビニルアセタール樹脂A11重量部を、トルエン28重量部とエタノール12重量部との混合溶剤に加え、攪拌溶解した。次いで、100重量部のチタン酸バリウムの粉末堺化学社製、BT02を得られた溶液に添加し、直径0.5mmのセラミックビーズを80ml加え、ビーズミルアイメックス社製、レディーミルを用い、回転数1500rpmで180分間撹拌することにより、無機分散液を作製した。樹脂溶液の作製ポリビニルアセタール樹脂B18重量部、DOP2重量部をトルエン63重量部とエタノール27重量部との混合溶剤に加え、攪拌溶解することにより、樹脂溶液を作製した。スラリー組成物の作製得られた無機分散液に樹脂溶液を添加しビーズミルにて回転数1900rpmで90分間攪拌することにより、スラリー組成物を得た。実施例2~17表3に示すポリビニルアセタール樹脂A、ポリビニルアセタール樹脂B、及び、有機溶剤を用いた以外は実施例1と同様にして、スラリー組成物を得た。比較例1~2ポリビニルアセタール樹脂Aを添加せず、表1に示すポリビニルアセタール樹脂B及び有機溶剤を用いた以外は実施例1と同様にして、スラリー組成物を得た。比較例3~5ポリビニルアセタール樹脂Aを無機分散液に添加せず、ポリビニルアセタール樹脂Bとともに樹脂溶液に溶解させた以外は実施例1と同様にして、スラリー組成物を得た。比較例6~8実施例1の樹脂溶液の作製を行わず、ポリビニルアセタール樹脂Bを無機分散液に直接添加した以外は実施例1と同様にして、スラリー組成物を得た。比較例9~17表3に示すポリビニルアセタール樹脂A、ポリビニルアセタール樹脂B、及び、有機溶剤を用いた以外は実施例1と同様にして、スラリー組成物を得た。比較例18ポリビニルアセタール樹脂Aに代えて、クローダ社製HypermerKD-2側鎖に炭化水素をグラフトしたポリアミン化合物を用いた以外は実施例1と同様にして、スラリー組成物を得た。評価得られたスラリー組成物について、以下の評価を行った。1グリーンシートの評価グリーンシートの作製離型処理されたポリエチレンテレフタレートPETフィルム上に、得られたスラリー組成物を乾燥後の膜厚が20μmとなるように塗工、乾燥してセラミックグリーンシートを作製した。1-1表面粗さ得られたセラミックグリーンシートについて、JISB06011994に基づいて表面粗さRaを測定し、得られたスラリー組成物を用いた場合のセラミックグリーンシートの表面粗さを評価した。一般に、スラリー組成物の分散性が高いほど、セラミックグリーンシートの表面粗さは小さくなる。また、得られた表面粗さRaについて以下の基準で評価した。◎0.06μm未満○0.06μm以上、0.08μm未満△0.08μm以上、0.1μm未満×0.1μm以上1-2引張弾性率JISK7113に準拠して、TENSILON島津製作所製、AUTOGRAPHAGS-Jを用い、引張速度20mm/分の条件にて引張弾性率MPaの測定を行った。また、得られた引張弾性率について以下の基準で評価した。◎1450MPa以上○1200MPa以上、1450MPa未満△1000MPa以上、1200MPa未満×1000MPa未満2分散性評価分散性評価溶液の作製得られたスラリー組成物0.1重量部を、更に、エタノール2重量部とトルエン8重量部の混合溶剤に添加し、超音波分散機エスエヌディ社製US-303にて、10分間撹拌することにより、分散評価用溶液を作製した。分散性評価得られた分散評価用溶液について、レーザー回折式粒度分布計堀場製作所社製、LA-910を用いて粒度分布測定を行い、最大粒子径ピークの位置、及び、平均粒子径を測定した。また、得られた平均粒子径について以下の基準で評価した。◎0.7μm未満○0.7μm以上、0.9μm未満△0.9μm以上、1.1μm未満×1.1μm以上3再分散性評価分散性評価溶液の作製1グリーンシートの評価で得られたグリーンシート50重量部を、トルエン48重量部とエタノール12重量部との混合溶剤に添加し、直径0.5mmのセラミックビーズを80ml加え、ビーズミルアイメックス社製、レディーミルを用い回転数1500rpmで撹拌した。攪拌開始40分後、80分後、120分後のスラリー組成物を測定サンプルとして採取し、測定サンプル0.1重量部を、エタノール2重量部とトルエン8重量部の混合溶剤に添加し、超音波分散機エスエヌディ社製US-303にて10分間撹拌することにより、分散評価用溶液を作製した。分散性評価得られた分散評価用溶液について、レーザー回折式粒度分布計堀場製作所社製、LA-910を用いて粒度分布測定を行い、最大粒子径ピークの位置、及び、平均粒子径を測定した。また、攪拌開始40分後、80分後、120分後において、得られた平均粒子径について以下の基準で評価した。40分後◎0.9μm未満○0.9μm以上、1.2μm未満△1.2μm以上、1.5μm未満×1.5μm以上80分後◎0.8μm未満○0.8μm以上、1.0μm未満△1.0μm以上、1.2μm未満×1.2μm以上120分後◎0.7μm未満○0.7μm以上、0.9μm未満△0.9μm以上、1.1μm未満×1.1μm以上実施例18~20無機粉末としてチタン酸バリウムに代えて、窒化アルミニウム粉を用い、表5に示すポリビニルアセタール樹脂A、ポリビニルアセタール樹脂B及び有機溶剤を用いた以外は実施例1と同様にして、スラリー組成物を得た。実施例21~23無機粉末としてチタン酸バリウムに代えて、Ni-Zn系フェライト粉を用い、表5に示すポリビニルアセタール樹脂A、ポリビニルアセタール樹脂B及び有機溶剤を用いた以外は実施例1と同様にして、スラリー組成物を得た。比較例19無機粉末としてチタン酸バリウムに代えて、窒化アルミニウム粉を用い、ポリビニルアセタール樹脂Aを添加せず、表5に示すポリビニルアセタール樹脂B及び有機溶剤を用いた以外は実施例1と同様にして、スラリー組成物を得た。比較例20無機粉末としてチタン酸バリウムに代えて、Ni-Zn系フェライト粉を用い、ポリビニルアセタール樹脂Aを添加せず、表5に示すポリビニルアセタール樹脂B及び有機溶剤を用いた以外は実施例1と同様にして、スラリー組成物を得た。1グリーンシートの評価1-1表面粗さ上述の1グリーンシートの評価の1-1表面粗さと同様の方法で表面粗さRaを測定した。また、得られた表面粗さRaについて以下の基準で評価した。◎0.3μm未満○0.3μm以上、0.4μm未満△0.4μm以上、0.5μm未満×0.5μm以上1-2引張弾性率上述の1グリーンシートの評価の1-2引張弾性率と同様の方法で引張弾性率MPaの測定を行った。また、得られた引張弾性率について以下の基準で評価した。◎1200MPa以上○1000MPa以上、1200MPa未満△800MPa以上、1000MPa未満×800MPa未満2分散性評価上述の2分散性評価と同様の方法で最大粒子径ピークの位置、及び、平均粒子径を測定した。また、得られた平均粒子径について以下の基準で評価した。◎2μm未満○2μm以上、3μm未満△3μm以上、4μm未満×4μm以上3再分散性評価上述の3再分散性評価と同様の方法で、攪拌開始40分後、80分後、120分後のスラリー組成物について、最大粒子径ピークの位置、及び、平均粒子径を測定した。また、攪拌開始40分後、80分後、120分後において、得られた平均粒子径について以下の基準で評価した。40分後◎3μm未満○3μm以上、4μm未満△4μm以上、5μm未満×5μm以上80分後◎2.5μm未満○2.5μm以上、3.5μm未満△3.5μm以上、4.5μm未満×4.5μm以上120分後◎2μm未満○2μm以上、3μm未満△3μm以上、4μm未満×4μm以上